(57)【要約】      （修正有）【課題】十分な強度と柔らかさを兼ね備えながら、手触り感に優れ、かつ、紙粉発生量が少ない衛生用紙を提供する。【解決手段】ＪＩＳＰ８２０７に規定する篩分け試験による２４メッシュ残の繊維が、−０．６Ｘ＋５４０≦Ｙ≦−１．２Ｘ＋１０２０［式中、Ｘ：カナダ標準ろ水度（ｍｌ）、Ｙ：保水度（％）、６００≦Ｘ≦８００］の関係を満たすパルプを用いることによって、優れた品質の衛生用紙を得ることができる。【選択図】図１
2011193981.tif 000002
【特許請求の範囲】
【請求項１】
ＪＩＳ  Ｐ  ８２０７に規定する篩分け試験による２４メッシュ残の繊維が、
−０．６Ｘ＋５４０≦Ｙ≦−１．２Ｘ＋１０２０
［式中、Ｘ：カナダ標準ろ水度（ｍｌ）、Ｙ：保水度（％）、６００≦Ｘ≦８００］
の関係を満たすパルプを含有し、かつ、パルプ全体に対する針葉樹パルプの含有率が２〜４０質量％である、衛生用紙。
【請求項２】
前記２４メッシュ残の繊維のカナダ標準ろ水度（Ｘ）が、７００〜７６０ｍｌである、請求項１に記載の衛生用紙。
【請求項３】
前記パルプ全体に対する針葉樹パルプの含有率が３〜３０質量％以下である、請求項１または２に記載の衛生用紙。
【請求項４】
前記パルプにおけるＪＩＳ  Ｐ  ８２０７に規定する篩分け試験による１５０メッシュを通過する繊維の含有量が１０質量％以下である、請求項１〜３のいずれかに記載の衛生用紙。
【請求項５】
前記パルプがクラフトパルプである、請求項１〜４のいずれかに記載の衛生用紙。
【請求項６】
ＪＩＳ  Ｐ  ８２０７に規定する篩分け試験による２４メッシュ残の繊維が、
−０．６Ｘ＋５４０≦Ｙ≦−１．２Ｘ＋１０２０
［式中、Ｘ：カナダ標準ろ水度（ｍｌ）、Ｙ：保水度（％）、６００≦Ｘ≦８００］
の関係を満たし、かつ、パルプ全体に対する針葉樹パルプの含有率が２〜５０質量％である、衛生用紙用パルプ。
【請求項７】
ＪＩＳ  Ｐ  ８２０７に規定する篩分け試験による２４メッシュ残の繊維が、
−０．６Ｘ＋５４０≦Ｙ≦−１．２Ｘ＋１０２０
［式中、Ｘ：カナダ標準ろ水度（ｍｌ）、Ｙ：保水度（％）、６００≦Ｘ≦８００］
の関係を満たし、かつ、パルプ全体に対する針葉樹パルプの含有率が２〜４０質量％であるパルプを抄紙することを含む、衛生用紙の製造方法。
【発明の詳細な説明】
【技術分野】
【０００１】
本発明は、衛生用紙に関する。具体的には、強度と柔らかさを兼ねそなえながら、手触り感に優れた衛生用紙に関する。
【背景技術】
【０００２】
衛生用紙として広く使用されているティシューペーパーやトイレットペーパーは、柔らかく、手触り感が良く、また、加工時や使用時に十分な強度があることが望まれている。さらに、衛生用紙の使用時には、収納箱や紙押さえなどとの摩擦や物理的衝撃により紙粉が発生することがあるため、紙粉が発生しにくいことが衛生用紙に望まれている。しかしながら、柔らかく、手触り感が良く、強度が高く、さらに、紙粉が発生しにくいという品質を全て満たす衛生用紙を製造することは極めて困難である。
【０００３】
衛生用紙は、加工時や使用時に加わる力に耐えることができる程度の強度が必要であり、特に、十分な引張り強度を有することが重要である。一般に広葉樹パルプは細くしなやかであるため、広葉樹パルプを配合した衛生用紙は、柔らかく、手触り感が良いものの、広葉樹パルプは平均繊維長が短いため、広葉樹パルプのみを配合した衛生用紙は、引張り強度が低くなってしまう。そのため、衛生用紙には、平均繊維長が長く、十分な引張り強度を有する針葉樹パルプが配合されている。このように、十分な引張り強度を有しながら、柔らかさと手触り感を両立させるために、針葉樹パルプと広葉樹パルプを混合して配合された衛生用紙が一般的である。
【０００４】
衛生用紙の柔らかさや手触り感の向上を図る技術に関しては、これまでに数多くの研究がされている。例えば、特定のパルプを用いることによる方法（特許文献１・２）、長網、短網、ツインワイヤー、円網ヤンキーマシン等の抄紙機を適宜選択することによる方法、紙用柔軟剤などの添加薬品を添加することによる方法（特許文献３：脂肪酸エステル系柔軟剤、特許文献４：第４級アンモニウム塩型カチオン活性剤、特許文献５：ウレタンアルコールなど、特許文献６・７：非陽イオン系界面活性剤、特許文献８：ポリリン酸塩、特許文献９・１０：ポリシロキサン）など、各種の提案がなされている。しかし、添加薬品による方法は、良好な柔軟効果が得られる場合があるが、薬品の発泡性が大きく、抄紙操業に支障をきたす恐れがあり、場合によっては紙力の低下を招く問題があった。その他、特許文献１１には、繊維粗度が低いパルプを多用する方法が提案されているが、強度を維持するために針葉樹パルプの使用量が多くなるため、強度と柔らかさを両立させることが困難で、針葉樹パルプを多用することによって製造コストが高くなる問題もあった。
【０００５】
また、衛生用紙の湿潤強度を向上する技術に関しては、紙用湿潤紙力増強剤として尿素ホルムアルデヒド樹脂、メラミンホルムアルデヒド樹脂、ポリアマイド、ポリアミン、エピクロロヒドリン樹脂などを添加することが知られている。このうち、ホルムアルデヒドは人体に悪影響をおよぼす可能性があるため好ましくなく、人の肌に直接触れることが多い衛生用紙においては、ポリアマイド、ポリアミン、エピクロロヒドリン樹脂が主として用いられている。しかし、エポキシ樹脂による結合は非常に堅固で、水に不溶性であり、更に、衛生用紙自体が剛直になり、柔らかさや手触り感がマイナスになるという問題点があった。
【０００６】
さらに、衛生用紙には紙粉の発生が少ないことが求められる。衛生用紙は、製品として収納箱などに収められた状態から取り出す際に、衛生用紙と収納箱との摩擦や、物理的衝撃によって紙粉が発生することがある。特に、柔軟性の高い衛生用紙では、紙粉が発生しやすい。紙粉対策としては、衛生用紙の収納箱上面の取り出し口に貼付されたフィルムシートに帯電防止剤を含ませることが提案されている（特許文献１２）。しかし、これは衛生用紙そのものへの対応ではないため、トイレットペーパーなど、収納箱を使用しない衛生用紙に対して適用できる技術ではない。
【先行技術文献】
【特許文献】
【０００７】
【特許文献１】特開昭５４−４６９１４号公報
【特許文献２】実開平４−６６９９２号公報
【特許文献３】米国特許３２９６０６５号公報
【特許文献４】特開昭４８−２２７０１号公報
【特許文献５】特開昭６０−１３９８９７号公報
【特許文献６】特開平２−９９６９０号公報
【特許文献７】特開平２−９９６９１号公報
【特許文献８】特開平２−３６２８８号公報
【特許文献９】特開平２−２２４６２６号公報
【特許文献１０】特開平３−９００号公報
【特許文献１１】特許第２８００５９５号
【特許文献１２】特開２００８−８１１２４号公報
【発明の概要】
【発明が解決しようとする課題】
【０００８】
本発明は、十分な強度と柔らかさを兼ね備えながら、手触り感に優れた衛生用紙を提供することを目的とする。
【課題を解決するための手段】
【０００９】
本発明者らは、上記課題について鋭意検討した結果、パルプの長繊維の特性、中でも長繊維の保水度とろ水度が、衛生用紙の強度、柔軟性、手触り感に大きな影響を及ぼすことを発見し、特に、ＪＩＳ  Ｐ  ８２０７に規定する篩分け試験による２４メッシュ残の繊維（すなわち、長繊維）の保水度とろ水度が特定の範囲であり、かつ、パルプ全体に対する針葉樹パルプの含有率が特定の割合であるパルプを用いることにより、十分な強度と柔らかさを兼ね備えながら、手触り感に優れた衛生用紙が得られることを見出し、本発明を完成させた。
【００１０】
本発明は、１つの観点からは、特定範囲の保水度とろ水度を有する長繊維を含み、かつ、特定割合の針葉樹パルプを含んでなるパルプから製造された衛生用紙であり、別の観点からは、特定範囲の保水度とろ水度を有する長繊維を含み、かつ、特定割合の針葉樹パルプを含んでなるパルプから衛生用紙を製造する方法であり、また別の観点からは、特定範囲の保水度とろ水度を有する長繊維を含み、かつ、特定割合の針葉樹パルプを含んでなる衛生用紙用パルプである。
【００１１】
本発明においては、ＪＩＳ  Ｐ  ８２０７に規定する篩分け試験による２４メッシュ残の繊維が、
−０．６Ｘ＋５４０≦Ｙ≦−１．２Ｘ＋１０２０
［式中、Ｘ：カナダ標準ろ水度（ｍｌ）、Ｙ：保水度（％）、６００≦Ｘ≦８００］
の関係を満たし、かつ、針葉樹パルプの含有率が２〜４０質量％であるパルプを用いることによって、十分な強度と柔らかさを兼ね備えながら、手触り感に優れた衛生用紙が得られる。
【００１２】
また本発明においては、パルプ中の１５０メッシュパスの微細繊維を特定割合以下とすることにより、衛生用紙の紙粉発生量を抑制することができ、好ましい。すなわち、製品を離解して得られたパルプを篩い分け試験による１５０メッシュパスの微細繊維の割合がパルプ全体の１０質量％以下であるパルプを用いることにより、紙粉発生量が少ない衛生用紙が得られる。
【発明の効果】
【００１３】
本発明によれば、十分な強度と柔らかさを兼ね備えながら、手触り感に優れ、かつ、紙粉発生量が少ない衛生用紙を得ることができる。本発明で用いるパルプは、同等のろ水度を有する従来のパルプと比較して長繊維の保水度が高く、高い強度を発揮する。本発明にしたがって保水度の高い長繊維を含むパルプを用いることによって、針葉樹パルプの配合量を低く押さえ、柔らかくしなやかな広葉樹パルプの配合量を増やすことができるため、柔らかく、手触り感に優れる衛生用紙を得ることができる。また本発明によれば、広葉樹と比較して一般に高価格である針葉樹の配合割合を低くすることができるため、比較的低価格で衛生用紙を得ることができる。
【図面の簡単な説明】
【００１４】
【図１】図１は、実施例で用いたパルプの長繊維保水度と長繊維ろ水度を示すグラフである。
【発明を実施するための形態】
【００１５】
パルプ
本発明においては、保水度の高い長繊維を含んでなるパルプを用いる。具体的には、２４メッシュ（目開き：７１０μｍ）のスクリーンで篩分けした際に残る繊維、すなわち、２４メッシュ残（２４メッシュオン）の繊維が、式１：
−０．６Ｘ＋５４０≦Ｙ≦−１．２Ｘ＋１０２０
［式中、Ｘ：カナダ標準ろ水度（ｍｌ）、Ｙ：保水度（％）、６００≦Ｘ≦８００］
の関係を満たし、かつ、針葉樹パルプの含有率が２〜４０質量％であるパルプを使用する。また、２４メッシュ残（２４メッシュオン）の繊維は、式２：
−０．６５Ｘ＋５８０≦Ｙ≦−１．０Ｘ＋８６０
［式中、Ｘ：カナダ標準ろ水度（ｍｌ）、Ｙ：保水度（％）、６００≦Ｘ≦８００］
の関係を満たし、かつ、針葉樹パルプの含有率が２〜４０質量％であるパルプを使用すると、十分な強度と柔らかさを兼ね備えながら、手触り感に優れ、かつ、紙粉発生量が少ない衛生用紙を得ることができるため、好ましい。なお、本明細書において単に「長繊維」という場合、パルプのうち、２４メッシュのスクリーンを通過しない画分（２４メッシュオンの画分）を意味する。ここで、式１のうち、−０．６Ｘ＋５４０≦Ｙは、本発明のパルプの長繊維は、同等のろ水度を有する従来の衛生用紙用パルプの長繊維に比べて保水度（Ｙ）が高いことを意味する。すなわち、本発明者の検討によれば、従来の衛生用紙用パルプは、本発明のパルプに比べて保水度（Ｙ）が低く、ろ水度（Ｘ）と保水度（Ｙ）の関係が−０．６Ｘ＋５４０＞Ｙであった。一方、式１のうち、Ｙ≦−１．２Ｘ＋１０２０は、パルプの製造のしやすさなどの観点から設けた規定である。一般にパルプを叩解すると、ろ水度（Ｘ）が低くなる一方、保水度（Ｙ）は高くなり、両者は一定の関係となることが多いが、Ｙ＞−１．２Ｘ＋１０２０の関係を満たすほど保水度の高い長繊維を含むパルプを製造することは一般に難しい。
【００１６】
一般に、叩解を進めるほどパルプ繊維の内部及び外部フィブリル化が進行し、カナダ標準ろ水度（ＣＳＦ）が低下するとともに、保水度が上昇し、ろ水度と保水度は一定の関係にあることが多い。本発明で用いるパルプは、同じろ水度を有する通常の衛生用紙用パルプと比較して、長繊維の保水度が高い。一般に、カナダ標準ろ水度は繊維全体の水持ちを反映し、保水度は繊維内部の水持ちを反映すると考えられており、本発明のパルプは、同一カナダ標準ろ水度で比較した場合、従来のパルプと比較して特に長繊維のフィブリル化が進行しているため、パルプを構成する長繊維の保水度が高くなっていると推測される。そして、紙の強度や柔軟性に大きな影響を及ぼすパルプ中の長繊維として、保水度の高い長繊維を含むパルプを用いることにより、十分な強度を有する衛生用紙を得ることができるものと考えられる。したがって、針葉樹パルプの配合量を低く押さえ、柔らかくしなやかな広葉樹パルプの配合量を増やすことができるため、柔らかく、手触り感に優れる衛生用紙を得ることができる。
【００１７】
本発明のパルプの２４メッシュ残の繊維のカナダ標準ろ水度は、６００〜８００ｍｌであり、７００〜８００ｍｌであることが好ましく、７００〜７６０ｍｌであることがより好ましく、７２０〜７５０ｍｌであることがさらに好ましい。長繊維のカナダ標準ろ水度が６００ｍｌ以下であると、衛生用紙の柔らかさや手触り感が悪くなる傾向にあり、８００ｍｌ以上であると、衛生用紙の強度が低下する傾向にある。
【００１８】
本発明のパルプ全体に対する２４メッシュオンの長繊維の割合は特に制限されないが、下限は、２質量％以上であることが好ましく、３質量％以上であることがより好ましく、１０質量％以上であることがより好ましく、上限は、４０質量％以下が好ましく、３０質量％以下がより好ましく、２０質量％以下がより好ましい。長繊維の割合が２質量％以下であると本発明による効果が小さくなるおそれがある。長繊維の割合は、例えば、広葉樹に比べて繊維長の長い針葉樹をパルプの原料に多く用いたり、パルプを繊維長によって分級したりすることによって調整することができる。また、長繊維の含有率の高い樹種を原料として用いることによって、パルプ中の長繊維の割合を調整することもできる。
【００１９】
本発明のパルプの種類は特に限定されず、製紙用パルプであればいずれでもよい。パルプの例としては、針葉樹または広葉樹の木材パルプに加えて、例えば、稲わらパルプや、バガスパルプ、ケナフパルプ等の非木材パルプも使用することができる。好ましいパルプとしては、化学パルプ（針葉樹晒クラフトパルプ（ＮＢＫＰ）、針葉樹未晒クラフトパルプ（ＮＵＫＰ）、広葉樹晒クラフトパルプ（ＬＢＫＰ）、広葉樹未晒クラフトパルプ（ＬＵＫＰ）、サルファイトパルプ（ＳＰ）、アルカリパルプ（ＡＰ）など）、針葉樹の機械パルプ（砕木パルプ（ＧＰ）、リファイナーグラウンドパルプ（ＲＧＰ）、アルカリ過酸化水素機械パルプ（ＡＰＭＰ）、サーモメカニカルパルプ（ＴＭＰ）、ケミサーモメカニカルパルプ（ＣＴＭＰ）、セミケミカルパルプ（ＳＣＰ）、ケミグラウンドパルプ（ＣＧＰ）など）、脱墨パルプ（ＤＩＰ）などを使用することができる。特に、針葉樹晒クラフトパルプ（ＬＢＫＰ）及び針葉樹未晒クラフトパルプ（ＬＵＫＰ）は、十分な強度と柔らかさを兼ね備えながら、手触り感に優れ、かつ、紙粉発生量が少ない衛生用紙が得られるため好ましい。また、スラッシュパルプ（パルプ製造後、一度も乾燥工程を経ていない、水に分散されたパルプ）、及び、ドライパルプ（パルプを絶乾パルプ質量あたりの水分含有率が１〜３０％の範囲に乾燥されたパルプ）のいずれも好適に用いることができる。また本発明においては、単一のパルプのみを用いることもでき、また、複数種のパルプを混合して使用することもできる。
【００２０】
化学パルプとしては公知の化学パルプを用いることができるが、白色度が高い点から、クラフトパルプが特に好ましい。このクラフトパルプとして、例えば、蒸解液の分割添加と、ダイジェスター内部での並流蒸解と向流蒸解からなる、所謂修正アルカリ性蒸解法によって得られたクラフトパルプを用いてもよい。また、化学パルプとしては、未晒パルプ、晒パルプのいずれであってもよく、未叩解パルプまたは叩解パルプのいずれであってもよい。さらに、化学パルプとして、蒸解助剤として環状ケト化合物（例えば、アントラキノン、１，４−ジヒドロ−９，１０−ジケトアントラセン等）を添加して蒸解した化学パルプを用いることもできる。
【００２１】
また、紙粉抑制の観点から、本発明のパルプの微細繊維含有量は少ない方が好ましい。具体的には、本発明の衛生用紙を離解して得られるパルプスラリーの、ＪＩＳ  Ｐ  ８２０７に規定する篩分け試験による１５０メッシュ（目開き：１０６μｍ）を通過する繊維（１５０メッシュパスの繊維、本発明において微細繊維（ファイン）とも呼ぶ）の含有量が、パルプ全体の１０質量％以下であることが好ましい。パルプの微細繊維含有量がパルプ全体の１０質量％を超えると、衛生用紙の紙粉量が増加する傾向にある。
【００２２】
本発明では、パルプ全体に対する針葉樹パルプの配合比率が、パルプ絶乾質量に対して２〜４０質量％であり、３〜３０質量％が好ましく、１０〜２０質量％がより好ましい。針葉樹の割合が高くなると、コスト高になり、また、得られる衛生用紙は、剛直で手触り感に劣る傾向がある。一方で、針葉樹パルプの割合が低くなると、紙の強度が低下する傾向がある。
【００２３】
保水度の高い長繊維を含んでなる本発明のパルプの製造方法としては、前記式１を満たすパルプを製造することができる方法であれば特に限定されない。一般にパルプは、種々のリファイナープレートを用いて、ダブルディスクリファイナー（ＤＤＲ）、シングルディスクリファイナー（ＳＤＲ）などの叩解機により叩解される。叩解後のパルプの特性は、叩解に使用するリファイナープレートの種類によっても異なるが、リファイナープレートの特徴は、プレートのデザインによって大きく異なる。一般に、リファイナープレートの特徴を示す値として、固定刃数／面、回転刃数／面、刃の長さ／本数の積算により算出されるＣＥＬ（Cutting Edge Length）値が用いられ、具体的には、ＣＥＬ値＝回転刃数×固定刃数×刃長（ｍｍ）と定義される。保水度の高い長繊維を含んでなる本発明のパルプは、例えば、１４インチ型叩解機の場合、一般的なプレートと比較してＣＥＬ値の大きいプレート、好ましくは１５００以上のＣＥＬ値を有するプレートを使用して叩解することにより得ることができる。
【００２４】
抄紙
本発明の衛生用紙は、公知の方法および装置により抄紙することができる。衛生用紙の抄紙機としては、例えば、円網、短網、ツインワイヤーなどのヤンキーマシンが使用できる。ヤンキーマシンとは、ヤンキードライヤーを有する抄紙機を意味し、ティシューペーパーなどの衛生用紙の製造に一般に用いられる。一般の印刷用紙は金属製の円筒が多数連なった多筒ドライヤーによって乾燥されるのに対し、衛生用紙の製造に用いられるヤンキードライヤーは、比較的直径の大きい円筒によって紙を乾燥させる。衛生用紙へのクレープの付与も一般的な方法により行うことができ、例えば、ヤンキードライヤー上でウェットクレープ又はドライクレープを付けるか、若しくは、ウェットクレープを付けてさらにドライクレープを付けてもよい。また、本発明の衛生用紙は、用途に応じて適当な大きさに裁断してもよく、紙を複数枚重ねた多プライの衛生用紙とすることもできる。本発明の衛生用紙にミシン目などの加工を加えることも自由である。好ましい態様において、２〜３枚重ねて衛生用紙をボックスに収納してボックス入りの衛生用紙とすることができる。
【００２５】
抄紙方法としては、例えば、全パルプを混合して均一な１つの層として抄紙する方法、及び、いわゆる積層タイプの衛生用紙である２層以上を重ね合わせて１枚とする抄紙方法のいずれも適用することができる。なお、多層抄きによって衛生用紙を製造する場合、地合の観点から、２層の衛生用紙とすることが好ましい。３層以上を積層すると地合が悪くなって品質が低下する可能性がある。
【００２６】
本発明においては、本発明のパルプのみを用いて衛生用紙の１層もしくは複数層を抄紙してもよいし、本発明のパルプに他のパルプを組み合わせて抄紙してもよい。本発明のパルプと組み合わせて使用するパルプとしては、スラッシュパルプ、ドライパルプ、脱墨パルプ（ＤＩＰ）などを好適に使用することができる。
【００２７】
衛生用紙
本発明の衛生用紙とは、衛生用途や生理用途に用いられる主に使い捨ての吸収性に優れた紙であり、例えば、トイレットペーパー、ティシューペーパー、紙タオル、ワッティング、ちり紙などを挙げることができる。一般にトイレットペーパーは、水への分散性が良好であり、ロール状に加工してあるものが多いが、本発明においては厚紙の芯を有するものであっても、芯が無く最後まで使いきれるもの（ノンコアロール）であってもよい。ティシューペーパーは、柔らかさや強度などの観点から多プライとされることが多く、厚紙などのボックスに入ったボックスティシューや、フィルムなどの容器に入ったポケットティシューなどが代表的である。一般にティシューペーパーはトイレットペーパーよりも耐水性が高い。また紙タオルとしては、キッチンタオル、介護用タオル、ハンドタオル、テーブルナプキンなどが挙げられる。
【実施例】
【００２８】
以下に実施例及び比較例を挙げて本発明を具体的に説明するが、勿論本発明はこれによって何等制限されるものではない。なお、特に記載しない限り、本明細書において％などは質量基準であり、数値範囲はその端点を含むものとする。
【００２９】
評価方法
以下の実施例、及び比較例において用いた評価法は下記の通りである。
・篩い分け試験：ＪＩＳ  Ｐ８２０７：２００９に従った。
・保水度（％）：Ｊ．ＴＡＰＰＩ  Ｎｏ．２６に従って測定した。
・カナダ標準ろ水度（ＣＳＦ、ｍｌ）：ＪＩＳ  Ｐ  ８１２１：１９９５に従った。
・微細繊維量（％）：微細繊維量として、１５０メッシュを通過する繊維の割合を測定した。サンプルである衛生用紙をＴＡＰＰＩ離解機により離解し、離解したパルプスラリーについてＪＩＳ  Ｐ８２０７篩い分け試験を実施し、１５０メッシュを通過した繊維の質量から以下の式により微細繊維量を算出した。
微細繊維量（％）＝150メッシュパスの繊維の質量／試験に供した試料の質量×100
・引張り強度（ｋＮ／ｍ）：ＪＩＳ  Ｐ８１１３−７６に従って測定した。２枚重ねの衛生用紙を流れ方向（縦方向）に平行に２５ｍｍ幅に切り、２５ｍｍ幅の試料の長さ１００ｍｍをテンシロン万能型引張り試験機（株式会社エーアンドデイ）にセットし、引張り強度を測定した。
・手触り感：１０人で官能評価し、以下の区分で評価した（◎：非常に良い、○：良い、△：普通、×：悪い）。
・紙粉発生量：収納ボックスより１０枚連続で引き抜いた際の紙粉の発生程度を目視により評価した（◎：非常に少ない、○：少ない、△：普通、×：多い）。
【００３０】
衛生用紙の製造
実施例及び比較例で用いたパルプは、広葉樹パルプ、針葉樹パルプともにドライパルプから調成した。広葉樹パルプとしてユーカリグロビュラス、針葉樹パルプとしてスプルースを用いた。
【００３１】
［実施例１］
針葉樹パルプ３％、広葉樹パルプ９７％の割合で配合したパルプを、低濃度パルパーで離解し、パルプスラリーを得た。その後、ダブルディスクリファイナー（ＤＤＲ、相川鉄工社製）により、ＣＥＬ値が１５８０である叩解プレートを用いて、長繊維のカナダ標準ろ水度が７１０ｍｌ、保水度が１２０．０％になるように叩解した。
【００３２】
このパルプに、湿潤紙力剤（ポリストロン１１７、荒川化学）を絶乾パルプ質量あたり０．１５％添加し、ツインワイヤータイプのヤンキー抄紙機で抄紙し乾燥させて、坪量が１３．５ｇ／ｍ２のティシューペーパーを製造した。クレープとして、ドライヤー及び巻取りリールとの速度差を取ることによりドライクレープを付与した。
【００３３】
抄紙したティシューペーパーを２２ｃｍ×２１．５ｃｍの大きさに裁断し、ヤンキードライヤーに接した面が外側になるように２枚重ね、板紙製の収納ボックス（大きさ：１２ｃｍ×２５ｃｍ×１１ｃｍ）に２００組４００枚を詰めた。また、抄紙後のティシューペーパーをＴＡＰＰＩ離解機により離解し、パルプの長繊維ろ水度、長繊維保水度、微細繊維量を測定した。また、抄紙後のティシューペーパーを用いて、引張り強度を測定し、手触り感、紙分発生量の評価を行った。結果を表１に、また、長繊維のカナダ標準ろ水度と長繊維の保水度の関係を図１に示した。
【００３４】
［実施例２］
針葉樹パルプ１０％、広葉樹パルプ９０％の割合で配合したパルプを用い、長繊維のカナダ標準ろ水度が７２０ｍｌ、保水度が１１２．０％になるように叩解した以外は、実施例１と同様にしてティシューペーパーを製造した。
【００３５】
［実施例３］
針葉樹パルプ３０％、広葉樹パルプ７０％の割合で配合したパルプを用い、長繊維のカナダ標準ろ水度が７３０ｍｌ、保水度が１０９．０％になるように叩解した以外は、実施例１と同様にしてティシューペーパーを製造した。
【００３６】
［実施例４］
針葉樹パルプ１０％、広葉樹パルプ９０％の割合で配合したパルプを用い、長繊維のカナダ標準ろ水度が７１０ｍｌ、保水度が１４５．０％になるように叩解した以外は、実施例１と同様にしてティシューペーパーを製造した。
【００３７】
［実施例５］
針葉樹パルプ３０％、広葉樹パルプ７０％の割合で配合したパルプを用い、長繊維のカナダ標準ろ水度が７４０ｍｌ、保水度が１１５．７％になるように叩解した以外は、実施例１と同様にしてティシューペーパーを製造した。
【００３８】
［実施例６］
針葉樹パルプ３０％、広葉樹パルプ７０％の割合で配合したパルプを用い、長繊維のカナダ標準ろ水度が７４８ｍｌ、保水度が１０９．１％になるように叩解した以外は、実施例１と同様にしてティシューペーパーを製造した。
【００３９】
［比較例１］
針葉樹パルプ１％、広葉樹パルプ９９％の割合で配合したパルプを用い、長繊維のカナダ標準ろ水度が７２０ｍｌ、保水度が１１０．０％になるように叩解した以外は実施例１と同様にしてティシューペーパーを製造した。
【００４０】
［比較例２］
針葉樹パルプ５０％、広葉樹パルプ５０％の割合で配合したパルプを用い、長繊維のカナダ標準ろ水度が７３０ｍｌ、保水度が１０５．０％になるように叩解した以外は、実施例１と同様にしてティシューペーパーを製造した。。
【００４１】
［比較例３］
針葉樹パルプ１０％、広葉樹パルプ９０％の割合で配合したパルプを用い、ＣＥＬ値が１０００である叩解プレートを用いて、長繊維のカナダ標準ろ水度が６８０ｍｌ、保水度が１３０．０％になるように叩解した以外は、実施例１と同様にしてティシューペーパーを製造した。
【００４２】
［比較例４］
針葉樹パルプ１５％、広葉樹パルプ８５％の割合で配合したパルプを用い、長繊維のカナダ標準ろ水度が７２７ｍｌ、保水度が９７．８％になるように叩解した以外は、比較例３と同様にしてティシューペーパーを製造した。
【００４３】
［比較例５］
針葉樹パルプ３５％、広葉樹パルプ６５％の割合で配合したパルプを用い、長繊維のカナダ標準ろ水度が７３５ｍｌ、保水度が９４．１％になるように叩解した以外は、比較例３と同様にしてティシューペーパーを製造した。
【００４４】
【表１】
2011193981.tif 000003
【００４５】
表１から明らかなように、本発明のパルプを用いることによって、十分な強度を有し、柔軟性や手触り感に優れ、紙粉発生量の少ない衛生用紙を製造することができた。
【図１】
2011193981.tif 000004